(57)【特許請求の範囲】
【請求項１】
水が１００重量部、
径が０．０１０〜０．０５０μｍである粒子が結合して０．０５０〜５．０μｍの長さに連なってなるコロイダルシリカがその固形分として０．５〜１０重量部、
羽毛状のコロイダルアルミナがその固形分として０．２〜３重量部、及び、
重量平均分子量１５万〜４５万のポリエチレンオキサイド０．１〜１０重量部からなり、
上記コロイダルアルミナ及び上記コロイダルシリカの固形分の合計配合量と上記ポリエチレンオキサイドの配合量との重量比が１００：１〜１００：３００であり、
上記コロイダルアルミナと上記コロイダルシリカとの固形分の重量比が５：１００〜５０：１００であり、且つ
ｐＨが７〜１１の範囲であることを特徴とする塗布防曇剤。
【請求項２】
熱可塑性樹脂フィルムの少なくとも一面に、請求項１に記載の塗布防曇剤からなる防曇層が積層されてなることを特徴とする農業用フィルム。
【発明の詳細な説明】
【０００１】
【発明の属する技術分野】
本発明は、特に農業用フィルムの防曇剤として好適に使用される塗布防曇剤及び該塗布防曇剤を塗布した農業用フィルムに関する。
【０００２】
【従来の技術】
従来、パイプハウスやトンネルなどの農業用途に使用される農業用フィルムは、屋外環境下で使用されるためその表面に水分が付着し易く、例えば、ハウスなどに展張するとハウス内外の温度差や湿度によってハウス内部のフィルム表面に曇りや水滴を生じ、太陽光線の透過が悪くなって作物の生育を妨げたり、水滴が作物上に落下し病気が発生するというなどの問題があった。
【０００３】
上記問題を解決するため、農業用フィルムの各種基材に防曇層を積層した防曇フィルムが種々提案されてきた。このような防曇層を構成する防曇剤としては、貯蔵安定性、塗布容易性等が要求され、また、形成された防曇層には、初期防曇性、防曇持続性、透明性、塗膜均一性等が要求される。特に、防曇性及び塗布性に優れた防曇剤として、特開平７−５３７４７号公報、特開平７−８２３９８号公報、特開平８−３１９４７６号公報、特開平１１−２４０１１２号公報などに、コロイダルシリカとコロイダルアルミナを併用した防曇被膜を形成する防曇剤が開示されている。しかしながら、上記問題は十分には解決されておらず、長時間使用後に、フィルム表面に付着した水分が水膜にならず、流滴不良を生じて水滴が作物上に落下することがあるという問題があった。さらに、一般的なコロイダルアルミナとコロイダルシリカとを用いた防曇剤は、コロイダルアルミナがｐＨ７以上のアルカリ性にすると凝集しやすく、貯蔵安定性が低下し易いので、通常はｐＨ７未満の酸性となされており、このような防曇剤を使用して農業用フィルムを製造する際に、生産機が錆び易いという問題があった。
【０００４】
【発明が解決しようとする課題】
本発明の目的は、貯蔵安定性に優れており、かつ、塗布性に優れ、基材フィルム上に均一に塗布することができ、生産機などの錆びを促進させることがなく、さらに、初期防曇性、防曇持続性、防曇流滴性、透明性及び塗膜均一性に優れた防曇層を形成することができる塗布防曇剤を提供することにある。さらに、本発明の他の目的は、上記塗布防曇剤からなる防曇層を有し、初期防曇性、防曇持続性、防曇流滴性及び透明性に優れ、かつ、生産機などの錆びを促進させることのない農業用フィルムを提供することにある。
【０００５】
【課題を解決するための手段】
本発明の塗布防曇剤は、水が１００重量部、径が０．０１０〜０．０５０μｍである粒子が結合して０．０５０〜５．０μｍの長さに連なってなるコロイダルシリカがその固形分として０．５〜１０重量部、羽毛状のコロイダルアルミナがその固形分として０．２〜３重量部、及び、重量平均分子量１５万〜４５万のポリエチレンオキサイド０．１〜１０重量部からなり、上記コロイダルアルミナ及び上記コロイダルシリカの固形分の合計配合量と上記ポリエチレンオキサイドの配合量との重量比が１００：１〜１００：３００であり、上記コロイダルアルミナと上記コロイダルシリカとの固形分の重量比が５：１００〜５０：１００であり、且つｐＨが７〜１１の範囲であるものである。
【０００６】
本発明で使用される水性媒体は、塗布防曇剤の媒体となるものであり、水単独である。
水溶性溶媒の配合量は、多くなると得られる塗布防曇剤を基材フィルムなどに塗布した後の乾燥時に引火の危険性が生じることがあるので、水性媒体中５０重量％以下であるのが好ましい。
【０００７】
本発明で使用されるコロイダルシリカは、通常は水などに分散された分散液として使用される。その形状は、得られる塗布防曇剤の貯蔵安定性に優れ、かつ、被膜性に優れているので、０．０１０〜０．０５０μｍの微細な粒子状の球状コロイダルシリカが両端が非結合であるネックレス状（紐状）に結合して０．０５０〜０．５００μｍの長さに連なったものである（以下、ネックレス状のコロイダルシリカという）。
【０００８】
コロイダルシリカを構成する球状コロイダルシリカの径は、大きくなると得られる塗布防曇剤から形成される防曇層の透明性が低下し、また、防曇層とした際の塗膜強度が低下し、小さくなるとコロイダルシリカの製造が困難になるので、０．０１０〜０．０５０μｍである。
【０００９】
また、コロイダルシリカの長さは、長くなると得られる塗布防曇剤の粘度が高くなりすぎ、塗布性が低下し、均一な防曇層が形成されず、短くなると得られる塗布防曇剤の貯蔵安定性が低下するので、０．０５０〜５．０μｍに限定される。
【００１０】
尚、上記ネックレス状のコロイダルシリカとしては、例えば、商品名「ＳＴ−ＰＳＭ」（日産化学工業社製）、商品名「ＳＴ−ＰＳＬ」（日産化学工業社製）等が市販されている。
【００１１】
上記ネックレス状のコロイダルシリカの配合量としては、多くなると得られる塗布防曇剤の貯蔵安定性が低下し、少なくなると得られる塗布防曇剤から形成される防曇層の初期防曇性及び防曇持続性が低下することがあるので、上記水性媒体１００重量部に対し、固形分として０．５〜１０重量部に限定される。
本発明の塗布防曇剤には、上記効果を阻害しない範囲において、通常使用されるコロイダルシリカを配合してもよい。通常使用されるコロイダルシリカとしては、コロイドの等電点を低ｐＨ側にシフトさせるものが好ましく、具体的には、酸化リチウム、酸化ナトリウム、酸化カリウム、酸化マグネシウム、酸化カルシウム等のアルカリ及びアルカリ土類金属の酸化物が好ましい。添加量としては、コロイダルシリカ（固形分）に対して、０．０１〜３重量％が好ましい。添加量が多すぎると塗布防曇剤の貯蔵安定性が悪くなることがある。
【００１２】
本発明で使用される水溶性樹脂としては、ポリエチレンオキサイドが用いられる。ポリエチレンオキサイドは、塗布防曇剤を調整する際に泡立ちが少ないので好ましい。
【００１３】
水溶性樹脂の重量平均分子量は、大きくなると粘度が高くなりすぎ、小さくなると粘度が不足し、いずれも得られる塗布防曇剤の塗布性が低下し、均一な防曇層が形成されないことがあるので、１５万〜４５万に限定される。
【００１４】
水溶性樹脂の配合量は、多くなると得られる塗布防曇剤の粘度が高くなりすぎ、塗布性が低下し、均一な防曇層が形成されず、少なくなると得られる塗布防曇剤の貯蔵安定性が低下し、また、得られる塗布防曇剤の粘度が不足して塗布性が低下し、均一な防曇層が形成されないことがあるので、上記水性媒体１００重量部に対し、０．１〜１０重量部に限定される。
【００１５】
また、後述するコロイダルアルミナを配合する場合における、コロイダルアルミナ、コロイダルシリカ及び水溶性樹脂の配合割合としては、コロイダルアルミナ及びコロイダルシリカの固形分の合計配合量に対する水溶性樹脂の配合量が、多くなると得られる塗布防曇剤を防曇層とした際に層表面がべたつき、初期防曇性及び防曇持続性が低下し、少なくなると得られる塗布防曇剤の貯蔵安定性が低下するので、コロイダルアルミナ及びコロイダルシリカの固形分の合計配合量と水溶性樹脂の配合量との重量比が１００：１〜１００：３００に限定される。
【００１６】
本発明の防曇剤には、塗布防曇剤被膜の耐久性及び耐水性を向上させる為に、コロイダルアルミナが配合されている。上記コロイダルアルミナは、通常は水などに分散された分散液として使用される。また、形状としては、羽毛状のものが用いられる。羽毛状のものは、得られる塗布防曇剤の貯蔵安定性に優れており、塗布防曇剤のｐＨを後述する範囲にしても安定的に貯蔵することができるので好ましく、得られる塗布防曇剤から形成される防曇層に要求される防曇性、透明性等により適宜選択するのが好ましい。
コロイダルアルミナの径は、大きくなると得られる塗布防曇剤から形成される防曇層の透明性が低下することがあるので、０．２μｍ以下が好ましい。尚、コロイダルアルミナの径は、羽毛状等の場合は長さである。
【００１７】
尚、羽毛状のコロイダルアルミナ（Ａ）としては、例えば、商品名「アルミナゾル１００」（日産化学工業社製）、商品名「アルミナゾル２００」（日産化学工業社製）等が市販されている。
【００１８】
コロイダルアルミナの配合量は、少なくなると得られる塗布防曇剤から形成される防曇層の初期防曇性及び防曇持続性が低下することがあり、多くなると得られる塗布防曇剤の貯蔵安定性が低下することがあるので、上記水性媒体１００重量部に対し、固形分として０．２〜３重量部に限定される。
また、上記コロイダルシリカに対する配合割合としては、コロイダルアルミナとコロイダルシリカとの固形分の重量比が５：１００〜５０：１００に限定される。コロイダルアルミナの割合が少なくなると、得られる塗布防曇剤を防曇層とした際の塗膜強度が低下することがあり、コロイダルアルミナの割合が多くなると、得られる塗布防曇剤の貯蔵安定性が低下し、また、防曇層とした際に、表面の平滑性が悪くなり、透明性が低下することがある。
【００１９】
本発明の塗布防曇剤のｐＨが高すぎると貯蔵安定性が低下することがあり、コロイダルシリカがイオン化、溶解する領域となるため防曇性能が発現されにくいことがある。また、低すぎると鉄などの錆びを促進し易くなり、農業用フィルムに使用した際にハウスの鉄骨部分などが錆び易くなることがある。さらに、生産機器の劣化、錆付きを防ぎ、かつコロイダルシリカとコロイダルアルミナの凝集を防止して塗布防曇剤の安定性を高めるために、ｐＨは７．０〜１１．０、好ましくは８．０〜１０．０の範囲である。ｐＨが７．０より小さいと、コロイダルシリカとコロイダルアルミナの凝集が起こり塗布防曇剤溶液の安定性が低下することがあり、１１．０を超えるとコロイダルシリカの粒子が水に溶解して塗布防曇剤被膜が形成されないことがある。上記ｐＨの値はガラス電極法で測定した値である。
【００２０】
塗布防曇剤のｐＨを調整する方法としては、例えば、水に溶けてアルカリ性又は酸性を呈する水溶性物質を適宜添加する方法が挙げられる。このような水溶性物質としては特には限定されず、単独で使用しても２種以上併用してもよい。アルカリ性の水溶性物質としては、例えば、水酸化ナトリウム、水酸化カリウム、炭酸ナトリウム等が挙げられ、酸性の水溶性物質としては、例えば、塩酸、酢酸、硝酸等が挙げられる。
【００２１】
本発明の塗布防曇剤には、必要に応じて、粘度調整剤、エマルジョン、消泡剤等の添加剤がさらに添加されていてもよい。
【００２２】
また、本発明の塗布防曇剤で用いられるコロイダルシリカには、他の成分が添加されていてもよい。他の成分としては、コロイドの等電点を低ｐＨ側にシフトさせるものが好ましく、具体的には、酸化リチウム、酸化ナトリウム、酸化カリウム、酸化マグネシウム、酸化カルシウム等のアルカリ及びアルカリ土類金属の酸化物が好ましい。添加量としては、コロイダルシリカ（固形分）に対して、０．０１〜３重量％が好ましい。添加量が多すぎると塗布防曇剤の貯蔵安定性が悪くなることがある。塗布防曇剤被膜の耐久性及び耐水性を向上させる為に、後述する配合割合でコロイダルアルミナが用いられる。コロイダルアルミナとしては、公知のものが使用され、粒子の形状は特に限定されない。粒子径は、塗布防曇剤被膜の透明性の点から２００ｎｍ以下が好ましい。
【００２３】
本発明の塗布防曇剤のｐＨは高すぎても低すぎてもコロイダルシリカがイオン化、溶解する領域となるため防曇性能が発現されにくいことがある。
【００２４】
本発明の塗布防曇剤には、必要に応じて塗布防曇剤の性能に支障のない範囲において、粘度調整剤、エマルジョン、消泡剤などの公知の塗料用添加剤が添加されていてもよい。
【００２５】
本発明の塗布防曇剤を得る方法としては特には限定されず、従来公知の任意の方法が採用され、一般には、水、コロイダルシリカ、ポリエチレンオキサイド、及びコロイダルアルミナを混合し、さらに必要に応じて添加剤を添加し、ホモジナイザーなどの攪拌装置などにより攪拌する方法が挙げられる。
【００２６】
本発明の塗布防曇剤は、樹脂製のフィルム又はシート、ガラス板等の基材の表面に塗布され、約８０℃で約１〜１０分の乾燥工程を経て防曇層が形成され各種用途に用いられる。特に、熱可塑性樹脂フィルムの少なくとも一面に塗布され、農業用フィルムとして好適に使用される。
【００２７】
上記熱可塑性樹脂フィルムは、単層の熱可塑性樹脂層からなるものでもよいが、熱可塑性樹脂層が必要に応じて複数層積層されているものが好ましい。
【００２８】
上記熱可塑性樹脂としては、従来農業用フィルムに使用されるものが使用され、例えば、ポリエチレン系樹脂、エチレン−酢酸ビニル共重合体、ポリプロピレン系樹脂、プロピレン−酢酸ビニル共重合体、ポリ塩化ビニル系樹脂、ポリエステル系樹脂、ポリメチルメタクリレート系樹脂、ポリカーボネート系樹脂等が挙げられ、これらは単独で使用されても２種以上併用されてもよい。中でも、ポリエチレン系樹脂、エチレン−酢酸ビニル共重合体、ポリプロピレン系樹脂、プロピレン−酢酸ビニル共重合体などのポリオレフィン系樹脂が好ましく、エチレン−酢酸ビニル共重合体がより好ましい。
【００２９】
上記熱可塑性樹脂には、必要に応じて物性を損なわない範囲において、無機保温剤、有機保温剤、ヒンダードアミン系光安定剤、熱安定剤、酸化防止剤、紫外線吸収剤、防霧剤、滑剤、顔料等が添加されていてもよい。
【００３０】
上記無機保温剤は、得られる農業用フィルムの保温性の向上と、フィルム成型時の押出変動の改善との、二つの目的のために添加され、例えば、酸化珪素、ハイドロタルサイトなどの珪酸塩類、燐酸塩類、ガラス微粉末等が挙げられ、これらは単独で使用しても２種以上併用してもよい。無機保温剤の添加量は、特には限定されず適宜調整してよいが、少なくなると添加した効果が得られず、多くなると得られる農業用フィルムの初期防曇性及び防曇持続性が低下し、また、得られる農業用フィルムの機械的強度が低下するので、通常は、上記熱可塑性樹脂１００重量部に対し、５〜１００重量部が好ましく、より好ましくは１０〜５０重量部である。
【００３１】
上記熱安定剤としては、従来公知の任意のものが使用でき、例えば、カルボン酸の金属塩、フェノール系抗酸化剤、有機亜燐酸エステル等のキレーターが挙げられる。
【００３２】
上記酸化防止剤としては、従来公知の任意のものが使用でき、通常は上記熱安定剤としての効果を兼ね備えるものが多く、例えば、カルボン酸の金属塩、フェノール系抗酸化剤、有機亜燐酸エステル等のキレーターが挙げられる。
【００３３】
上記紫外線吸収剤としては、従来公知の任意のものが使用でき、例えば、ベンゾフェノン系、ベンゾトリアゾール系、ハイドロキノン系、サリチル酸系、ベンゾエール系、シアノアクリレート系等の紫外線吸収剤が好ましい。
【００３４】
上記防霧剤としては、従来公知の任意のものが使用でき、例えば、シリコーン系、フッ素系等の界面活性剤が挙げられる。
【００３５】
上記滑剤としては、従来公知の任意のものが使用でき、例えば、ポリエチレンワックス、脂肪酸アミド、ステアリン酸等が挙げられる。
【００３６】
上記農業用フィルムの厚さは、厚くなると裁断、接合、展張作業などがし難くなり、取り扱い性が低下し、薄くなると機械的強度が低下するので、２０〜３００μｍが好ましく、より好ましくは３０〜２００μｍである。
【００３７】
農業用フィルムの製造方法としては特には限定されず、従来公知の任意の方法が採用されてよい。例えば、上記熱可塑性樹脂をフィルムに押出した後、その熱可塑性樹脂フィルムの少なくとも一面に上記塗布防曇剤を塗布して防曇層を形成し、乾燥させる方法が挙げられる。
【００３８】
熱可塑性樹脂をフィルムに押出する方法としては、例えば、インフレーション法、Ｔダイ法、カレンダー法等が挙げられる。熱可塑性樹脂フィルムに塗布防曇剤を塗布する方法としては、例えば、グラビアコーターなどのロールコート法、バーコート法、ディップコート法、スプレー法、はけ塗り等が挙げられる。
【００３９】
また、熱可塑性樹脂フィルムの塗布防曇剤を塗布する面には、塗布性を向上させるために表面処理を施しておいてもよい。表面処理としては、例えば、コロナ処理、プラズマ処理、オゾン処理、火炎処理、化成処理、プライマー処理等が挙げられる。
【００４０】
上記乾燥方法としては、自然乾燥又は強制乾燥のいずれでもよいが、効率がいいので強制乾燥するのが好ましい。強制乾燥の方法としては、例えば、熱風乾燥、赤外線乾燥、遠赤外線乾燥等の加熱乾燥が好ましい。
【００４１】
【作用】
本発明の塗布防曇剤に配合されてなるコロイド状シリカは、０．０１０〜０．０５０μｍの粒子が結合して０．０５０〜５．０μｍの長さに連なってなるものであるため、フィルム表面に塗布した際に凝集性が良好であり、耐水・耐久性にすぐれた被膜が生成する。
【００４２】
【発明の実施の形態】
以下に実施例を挙げて本発明の態様を更に詳しく説明するが、本発明はこれら実施例のみに限定されるものではない。なお、文中の「重量部」は「部」を示す。
【００４３】
（基材の熱可塑性樹脂フィルムの製造）
以下の通りの樹脂組成物（イ）〜（ハ）を用意した。
尚、ＭＩはメルトインデックスであり、ＪＩＳ Ｋ ７２１０に準拠して温度１９０℃、荷重２１．１８Ｎで測定された値である。
【００４４】
樹脂組成物（イ）：直鎖状低密度ポリエチレン（ＭＩ２．１ｇ／１０分、密度０．９４ｇ／ｃｍ3）１００部及び低密度ポリエチレン（ＭＩ２．１ｇ／１０分、密度０．９２ｇ／ｃｍ3）５０部
【００４５】
樹脂組成物（ロ）：エチレン−酢酸ビニル共重合体（酢酸ビニル含有量１５重量％、ＭＩ１．４ｇ／１０分、密度０．９３ｇ／ｃｍ3）１００部及びハイドロタルサイト（協和化学工業社製、商品名「ＤＨＴ−４Ａ」）２部
【００４６】
樹脂組成物（ハ）：エチレン−酢酸ビニル共重合体（酢酸ビニル含有量５重量％、ＭＩ１．３ｇ／１０分、密度０．９３ｇ／ｃｍ3）１００部及びハイドロタルサイト（協和化学工業社製、商品名「ＤＨＴ−４Ａ」）３部
【００４７】
上記樹脂組成物（イ）、（ロ）及び（ハ）を、各々別の押出機に投入して溶融混練し、該順に積層されるように、かつ、各層の厚さ比、樹脂組成物（イ）層：樹脂組成物（ロ）層：樹脂組成物（ハ）層が、１：７：２になるようにインフレーション法で３層を共押出し、厚さ１５０μｍの熱可塑性樹脂フィルムを得た。
【００４８】
（実施例１〜２、比較例１〜１２）
水１００部に、表１及び２に示した所定配合量の繊維状コロイダルアルミナ（繊維長０．１μｍ）、羽毛状コロイダルアルミナ（羽毛長０．１μｍ）、ネックレス状コロイダルシリカ［１］（球状コロイダルシリカ径０．０１８〜０．０２３μｍ、ネックレス長０．３００μｍ）、ネックレス状コロイダルシリカ［２］（球状コロイダルシリカ径０．０２０〜０．０４０μｍ、ネックレス長０．２５０μｍ）、粒子状コロイダルシリカ（粒子径０．０１０〜０．０２０μｍ）、ポリエチレンオキサイド［１］（重量平均分子量１５万〜４５万）及びポリエチレンオキサイド［２］（重量平均分子量１万〜５万）を混合して混合液とし、該混合液に、１規定の水酸化ナトリウム水溶液又は１規定の塩酸を滴下し、表１に示したｐＨの塗布防曇剤を得た。
尚、上記コロイダルアルミナ及びコロイダルシリカは水に分散させた分散液として添加したが、添加量は固形分の量であり、分散液の水分は水の添加量に含有される。
また、得られた塗布防曇剤の｛ポリエチレンオキサイド／（コロイダルアルミナ＋コロイダルシリカ）｝の重量比、コロイダルアルミナ／コロイダルシリカの固形分重量比は表１及び２に示した通りであった。
【００４９】
得られた塗布防曇剤を、上記熱可塑性樹脂フィルムの樹脂組成物（ハ）層側表面に、１０ｇ／ｍ2になるようにグラビアコーターで塗布し、熱風で乾燥させて防曇層とし、農業用フィルムを得た。
尚、比較例５で得られた塗布防曇剤は粘度が不足し、熱可塑性樹脂フィルムに塗布することができなかった。
【００５０】
実施例及び比較例で得られた塗布防曇剤又は農業用フィルムについて、以下の通り評価し、結果を表１に示した。
【００５１】
（塗布防曇剤の貯蔵安定性）
十分に攪拌した塗布防曇剤４０ｇを無色のガラス製のサンプル瓶に入れ、室内に２４時間放置した。その後、サンプル瓶を目視により観察し、塗布防曇剤の分離状態を確認した。
○：全く分離していなかった。
△：多少分離していたが、使用には差し支えない程度であった。
×：完全に分離していた。
【００５２】
（農業用フィルムの初期防曇性）
縦０．５ｍ×横０．７ｍ×深さ０．３ｍの水槽に、水温２３℃の水を６ｌ入れ、農業用フィルムを、その防曇層が水槽内側になるように水槽上部全面に展張りした。その後、外気温を１５℃、水槽内の水の水温を２３℃に保持して６０分間放置した。その後、農業用フィルムを剥がして防曇層を自然乾燥させ、乾燥後、再度上記と同様に水槽に展張りして６０分間放置した。該操作を４回繰り返した後、５回目に展張りした農業用フィルム表面を目視により６０分間観察し、以下の通り評価した。
○：フィルム表面に付着した水分は直ちに水膜になり、水滴は形成されなかった。
△：フィルムに付着した水分で水滴が形成されたが、その後水膜が形成された。
×：フィルムに付着した水分で水滴が形成され、６０分間水滴の状態のままであった。
【００５３】
（農業用フィルムの防曇持続性）
上記初期防曇性の評価において、操作を９回繰り返した後、１０回目に展張りした農業用フィルム表面を目視により６０分間観察し、以下の通り評価した。
○：フィルム表面に付着した水分は直ちに水膜になり、水滴は形成されなかった。
△：フィルムに付着した水分で水滴が形成されたが、その後水膜が形成された。
×：フィルムに付着した水分で水滴が形成され、６０分間水滴の状態のままであった。
【００５４】
（農業用フィルムの透明性）
得られた農業用フィルム及び屋外のハウスに１ヶ月間展張りした後の農業用フィルムのヘイズを、ヘイズ測定機（東京電色社製）により測定した。
【００５５】
【表１】
0004944311.tif 000002
【００５６】
【表２】
0004944311.tif 000003
【００５７】
【発明の効果】
本発明の塗布防曇剤は、水、ネックレス状コロイダルシリカ及びポリエチレンオキサイドが配合されてなるので、貯蔵安定性に優れ、かつ、該塗布防曇剤から形成される防曇層は優れた初期防曇性、防曇持続性及び防曇流滴性を有している。また、本発明の塗布防曇剤は、羽毛状のコロイダルアルミナを配合されてなるので、フィルム表面に塗布した際に凝集性が高く、さらに防曇持続性がすぐれた塗布膜が形成される。また、本発明の塗布防曇剤はアルカリ性なので、農業用フィルムに使用した際に、生産機の錆びを促進させることがない。また、本発明の塗布防曇剤は、各種配合物が上記の範囲で配合されており、また重量平均分子量が１０万〜４００万のポリエチレンオキサイドを上記範囲で使用しているので、熱可塑性樹脂フィルムなどの基材への塗布性に優れており、均一に塗布することができ、形成される防曇層及び得られる農業用フィルムの透明性を損なうこともない。さらに、本発明の塗布防曇剤は、水溶性樹脂としてポリエチレンオキサイドを使用しているので、塗布防曇剤を調整する際に泡立ちが少なく、調整し易い。請求項２に記載の発明の農業用フィルムは、熱可塑性樹脂フィルムの少なくとも一面に上記塗布防曇剤からなる防曇層を有しているので、優れた初期防曇性、防曇持続性及び防曇流滴性を有しており、展張１ヶ月後でもこのような優れた防曇性及び防曇流滴性を維持することができる。さらに、防曇層を均一に形成することができるので透明性に優れている。